(57)【特許請求の範囲】
【請求項１】
紙単体もしくは紙を含む積層体のいずれかからなる基材の一方の面に、二軸延伸ポリエチレンテレフタレ−トフィルム層、エチレン成分が全樹脂量に対して８０〜９５重量％で、残りの２０〜５重量％がカルボン酸またはそのエステル成分から成るエチレンとアクリル酸もしくはメタクリル酸またはそのエステル化物との共重合体層、ホットメルト層を順次に設けてなる熱封緘性蓋材とプラスチックの成形容器とを、前者のホットメルト層の面と後者の開口部の面とを重ね合わせてその両者をヒ−トシ−ルして熱封緘して充填物を充填包装してなることを特徴とする包装体。
【発明の詳細な説明】
【０００１】
【産業上の利用分野】
本発明は、紙を含む熱封緘性蓋材を用いてプラスチックの成形容器の開口部を熱封緘してなる包装体に関し、更に詳しくは、プラスチックの成形容器等の開口部を熱封緘する際に、過剰な温度や圧力がかけられた場合でも、開封時に、蓋材の層間で剥離したりすることがなく、蓋材全体が容易に開封できる熱封緘蓋材を用いてプラスチックの成形容器の開口部を熱封緘してなる包装体に関するものである。
【０００２】
【従来の技術】
従来より、カップ型容器は、ヨーグルト、プリン、ゼリーなどのデザート食品とか果汁、コーヒー、ココア、乳飲料などの液体飲料、或いは、即席麺、スナック食品などの分野を中心に広く使用されてきた。
そして、これらの蓋材は、内容物の保存性とか衛生面の点で熱封緘により密封されるものが殆どであり、また、使用時の便利性の点からイージーピール性を有することが不可欠となっている。
【０００３】
従って、蓋材の重要な機能の一つとして、蓋体の容器本体への接着強度が、商品の流通段階では剥がれることなく、且つ、使用に際しては容易に開封できるよう、弱すぎず、また強すぎることもない、と言うバランスのとれたものが要望されている。この点から、蓋材の構成は、容器本体の材料や内容物、使用条件などによって適宜、最適のものを選定して使用している。
【０００４】
そして、特に、紙もしくは紙を含む積層体を基材とする蓋材の構成では、例えば、下記のような構成が知られている。
▲１▼紙／ポリエチレン／アルミ箔／ポリエチレン
（以下ポリエチレンはＰＥと表示）
▲２▼紙／ＰＥ／アルミ箔／ＰＥ／ホットメルト
▲３▼紙／接着剤又はＰＥ／２軸延伸プラスチックフィルム／ＰＥ／ホットメルト
【０００５】
【発明が解決しようとする課題】
上記の蓋材の構成は、それぞれ蓋材に対する種々の機能の要望に対応して生み出されてきたものではあるが、それでも実際の使用において、適度のシール強度を得るためには、シール条件の幅が狭いという共通の欠点を有している。
即ち、ヒートシールに際して、シール装置、その他の問題から過剰なシール条件、例えば、高い温度とか高い圧力が加えられたときなど、開封に際して、蓋材の紙層が破壊されたり、或いは蓋材の他の層間で剥離が生じたりして、蓋材全体をきれいに剥がすことができなくなる欠点があった。特に、前記▲３▼の構成のような場合には、ＰＥとホットメルト層との間の接着強度が必ずしも充分でなく、この間で剥離が生じる問題があった。
【０００６】
従って、本発明は、これらの蓋材の欠点を改善し、適性シ−ル条件の幅が広く、過剰なシ−ル条件に対しても安定なシ−ル性の得られる蓋材を用いてプラスチックの成形容器の開口部を熱封緘してなる包装体を提供することを目的とする。
【０００７】
【課題を解決するための手段】
上記の課題を解決するため、本発明者らは、種々検討した結果、紙単体もしくは紙を含む積層体のいずれかからなる基材の一方の面に、二軸延伸プラスチックフィルム層、エチレンとアクリル酸もしくはメタクリル酸またはそのエステル化物との共重合体層、ホットメルト層を順次に積層させて設けた蓋材において、前記エチレンとアクリル酸もしくはメタクリル酸またはそのエステル化物との共重合体層を、エチレン成分が全樹脂量に対して８０〜９５重量％で、残りの２０〜５重量％がカルボン酸またはそのエステル成分から成る共重合体樹脂で形成して熱封緘性蓋材を製造し、而して、該熱封緘性蓋材を使用し、これをプラスチックの成形容器の開口部にヒ−トシ−ルして熱封緘したところ、ホットメルト層との接着強度も向上し、過剰なシ−ル条件に対しても、全体として層間剥離等を生じないシ−ル性の安定した蓋材を有する包装体が得られることを見出して本発明を完成したものである。
【０００８】
すなわち、本発明は、紙単体もしくは紙を含む積層体のいずれかからなる基材の一方の面に、二軸延伸プラスチックフィルム層、エチレンとアクリル酸もしくはメタクリル酸またはそのエステル化物との共重合体層、ホットメルト層を順次に設けてなる熱封緘性蓋材とプラスチックの成形容器とを、前者のホットメルト層の面と後者の開口部の面とを重ね合わせてその両者をヒ−トシ−ルして熱封緘してなることを特徴とする包装体に関するものである。
【０００９】
以下に、図面を用いて本発明を更に詳しく説明する。
図１は、本発明の熱封緘性蓋材の構成の一実施例を示す模式断面図である。即ち、紙単体もしくは紙を含む積層体のいずれかからなる基材１の一方の面に、二軸延伸プラスチックフィルム層２、エチレンとアクリル酸もしくはメタクリル酸、またはそのエステルとの共重合体層３（図1においてはポリオレフィンを含む共重合体層３）、ホットメルト層４を順次積層して設けた構成である。
そして、前記エチレンとアクリル酸もしくはメタクリル酸、またはそのエステルとの共重合体層３は、エチレン含有率が８０〜９０重量％で、残りの２０〜１０重量％がアクリル酸、メタクリル酸、またはそのエステルである共重合体層からなるものである。
尚、基材のホットメルト層を設けた側と反対側の面に、絵柄層やオーバーコートを印刷等により設けることは自由である。
【００１０】
次に、各層の構成材料、製造方法等について説明する。
（基材）
先ず、基材の紙については、蓋材として要求される性能にもよるが、通常、表面の印刷適性、ラミネート適性、厚さの均一性等が良いこと、また、引き裂き強度、引っ張り強度等の機械的強度に優れること、そして、印刷やラミネートにおける乾燥、或いは溶融押し出しコート等における熱、更にはヒートシールにおける熱等に対して耐性があり、且つ、水分の出入りが少なく、カールの出にくい紙が好ましい。このような性能がある程度満たされていれば、特に限定するものではない。例えば、模造紙、クラフト系のコート紙などのほか板紙も良好に使用できる。只、いずれの場合も蛍光増白剤を含まないものが好ましい。
【００１１】
また、紙を含む積層体を基材として用いる場合には、紙に積層する材料として、アルミ箔のほかポリエステル、ナイロン、ポリプロピレン等の各種延伸プラスチックフィルム、および、これらにポリ塩化ビニリデンをコートしたものや金属、酸化珪素等を蒸着したフィルムなどがあり、これらの２層或いは３層の積層体が使用できる。
【００１２】
（二軸延伸プラスチックフィルム層）
そして、基材の容器に対向する側の面に積層する二軸延伸プラスチックフィルム層は、蓋材に機械的強度を付与し、容器開口部に熱封緘後、開封の際に紙層までが破壊されるのを防ぐことが主な目的であるが、併せて、バリヤー性や耐熱性の付与の役割を兼ねさせることもできる。従って、汎用樹脂フィルムの中では、二軸延伸のポリエステルフィルム、ナイロンフィルム、ポリプロピレンフィルムなどが使用できるが、特に、二軸延伸ポリエチレンテレフタレートフィルム（以下ＰＥＴ）が好ましい。尚、基材に二軸延伸プラスチックフィルムを積層する方法としては、従来公知のウェットラミネート法、ドライラミネート法、そしてＰＥなどによるサンドイッチラミネート法が使用可能であるが、本発明ではドライラミネート法が好ましい。
【００１３】
（エチレンとアクリル酸もしくはメタクリル酸、またはそのエステルとの共重合体層）
次に、エチレンとアクリル酸もしくはメタクリル酸、またはそのエステルとの共重合体層は、先に説明したように、エチレン成分が全樹脂量に対して８０〜９０重量％で、残りの２０〜１０重量％がアクリル酸もしくはメタクリル酸、またはそのエステル成分からなる共重合樹脂である。このエチレンとアクリル酸もしくはメタクリル酸、またはそのエステルとの共重合体層は溶融押し出しコーティングにより形成できる。
【００１４】
（ホットメルト層）
ホットメルト層としては、ポリエチレン、ポリプロピレン、ポリスチレンなど素材の異なる容器に対して幅広く適用できることが好ましい。この点から、例えば、酢酸ビニル含有率１０〜４０重量％のエチレン−酢酸ビニル共重合体が３０〜５０重量％とワックス類（マイクロクリスタリンワックス単体またはこれと他のワックスとの混合物）３０〜４０重量％と粘着付与剤１５〜３０重量％、更に必要に応じてその他の添加剤１０重量％迄の範囲で溶融混合して構成される樹脂などが使用できる。
【００１５】
なお、粘着付与剤としては、水添ロジン、ロジン系樹脂、石油樹脂、テルペン系樹脂、クマロン・インデン・スチレン系樹脂、イソプレン系樹脂などが使用でき、これらの中から適宜選定する。また、その他の添加剤は、滑剤、ブロッキング防止剤、熱安定剤などであり、滑剤・ブロッキング防止剤としては、脂肪酸エステル、アマイド、アミン類、そして無機化合物の微粉末などで、また、熱安定剤としては、ブチルヒドロキシルトルエン、トコフェロール類、ｎ−オクタデシル−β（４′−ヒドロキシ３′，５−ジ−ｔ−ブチルフェニル）プロピオネートなどで、これらの公知のものからそれぞれ選択して使用できる。
【００１６】
また、ホットメルト層は、溶融押し出しコーティング法や加熱溶融したホットメルト材をグラビアシリンダーで塗布するグラビアホットメルトコート法などで形成できるが、本発明の蓋材ではグラビアホットメルトコート法によるのが好ましい。塗布量は、１０ｇ／ｍ2 〜４０ｇ／ｍ2 の範囲であるが、通常は２５ｇ／ｍ2 程度である。
【００１７】
【作用】
本発明の熱封緘性蓋材は、上記のように紙単体もしくは紙を含む積層体のいずれかからなる基材の一方の面に、二軸延伸プラスチックフィルム層、エチレンとアクリル酸もしくはメタクリル酸、またはそのエステルとの共重合体層で、該共重合体のエチレン含有率が８０〜９０重量％で、残りの２０〜１０重量％がアクリル酸、メタクリル酸、またはそのエステルである共重合体層、及びホットメルト層を順次積層した構成であり、二軸延伸プラスチックフィルム層とホットメルト層の間に、エチレンとアクリル酸もしくはメタクリル酸、またはそのエステルとの共重合体層、即ち、共重合体のエチレン含有率が８０〜９０重量％で、残りの２０〜１０重量％がアクリル酸、メタクリル酸、またはそのエステルである共重合体層を設けている。この結果、二軸延伸プラスチックフィルム層とエチレンとアクリル酸もしくはメタクリル酸、またはそのエステルとの共重合体層とホットメルト層の各層間の接着強度が向上し、且つ、二軸延伸プラスチックフィルム層が機械的強度や耐熱性に優れることから、過剰なシール条件（高い温度や圧力）で蓋材が容器にシールされた場合でも、開封に際して、蓋材の各層間或いは紙の層間などで剥離することがなくなり、蓋材全体を容易に剥離することができる。
【００１８】
【実施例】
以下に実施例により本発明を詳細に説明する。
（実施例１）
基材に、コート紙キンカタＬ  ８４．９ｇ／ｍ2 〔神崎製紙（株）製〕を使用し、その一方の面にＰＥＴ（Ｔ−４２００両面処理）１２μｍ〔東洋紡績（株）製〕をウレタン系接着剤〔主剤タケラックＡ−９６９：硬化剤タケネートＡ−５＝３：１武田薬品工業（株）製〕を用いてドライラミネート法により貼り合わせた。
【００１９】
続いて、前記ＰＥＴ面にアンカーコートを施した後、エチレン―メタクリル酸共重合体〔ニュークレル１１０８Ｃ三井デュポン（株）製〕を溶融押し出しコーティング法により、厚さ２０μｍとなるようにコーティングし、ポリオレフィンを含む共重合体層（エチレン―メタクリル酸共重合体層）を設けた。
【００２０】
更に、前記エチレン−メタアクリル酸共重合体層の上にホットメルト材〔Ｈ−４２５東洋ペトロライト（株）製〕を加熱溶融した上、グラビアホットメルトコート法により塗布量２５ｇ／ｍ2 となるように塗布してホットメルト層を形成し、実施例１の蓋材シートを作成した。
【００２１】
（実施例２）
実施例１の構成の中、基材を模造紙であるコーモラント５２．３ｇ／ｍ2 〔富士加工（株）製〕とし、また、ポリオレフィンを含む共重合体層としてエチレン−酢酸ビニル共重合体（酢酸ビニル含有量６重量％）〔ミラソンＭ−２５２三井石油化学工業（株）製〕を用い、厚さ２０μｍにコーティングするように変更し、その他は実施例１と同様に加工し、実施例２の蓋材シートを作成した。
【００２２】
（比較例１）
実施例１の構成において、ポリオレフィンを含む共重合体層として用いたエチレン−メタアクリル酸共重合体（ニュークレル１１０８Ｃ）のみを、低密度ＰＥに換えて押し出しコーティングし、その他は実施例１と同様に加工し、比較例１の蓋材シートを作成した。
【００２３】
（評価試験と結果）
前記のようにして作成した実施例１、２および比較例１の各蓋材シートを、リングシーラーを用いて、シール条件を下記の２条件で、ポリスチレンのシート成形容器の開口部にヒートシールし、１日経過させた後開封して、そのイージーピール性とシール部の剥離状況を評価した。
▲１▼標準的なヒートシール条件：１４０℃、１kg/cm2、１秒間
▲２▼強めのヒートシール条件  ：１６０℃、１kg/cm2、１秒間
【００２４】
評価結果を表１、２に示す。
【表１】
0003732237.tif 000002
【００２５】
【表２】
0003732237.tif 000003
【００２６】
【発明の効果】
本発明の熱封緘性蓋材は、以上に説明したように、紙単体もしくは紙を含む積層体のいずれかからなる基材の一方の面に、二軸延伸プラスチックフィルム層、エチレンとアクリル酸もしくはメタクリル酸、またはそのエステルとの共重合体層で、該共重合体層のエチレン含有率が８０〜９０重量％で、残りの２０〜１０重量％がアクリル酸、メタクリル酸、またはそのエステルからなる共重合体層、及びホットメルト層を順次積層した構成である。このような構成を採ることにより、蓋材の熱封緘で過剰な温度や圧力がかけられた場合でも、開封の際、蓋材の各層間或いは紙の層間などで剥離することがなく、蓋材全体が容易に剥離できるという、適性シール条件の幅の広い熱封緘性蓋材を提供できる効果を奏する。
【図面の簡単な説明】
【図１】図１は、本発明の熱封緘性蓋材の一実施例を示す模式断面図である。
【符号の説明】
１  基材（紙単体もしくは紙を含む積層体）
２  二軸延伸層プラスチックフィルム層
３  ポリオレフィンを含む共重合体層
４  ホットメルト層
【図１】
0003732237.tif 000004